СОПОЛИМЕР, РЕЗИНОВАЯ КОМПОЗИЦИЯ С ЕГО ИСПОЛЬЗОВАНИЕМ И ШИНА

1. Сополимер, включающий мономерное звено (а), образованное изопреном, и мономерное звено (b), образованное фарнезеном.
2. Сополимер по п. 1, где мономерное звено (b) представляет мономерное звено, образованное β-фарнезеном.
3. Сополимер по п. 1, где массовое отношение мономерного звена (а) к сумме мономерных звеньев (а) и мономерных звеньев (b) в сополимере составляет от 1 до 99% по массе.
4. Сополимер по п. 1, где сополимер имеет молекулярно-массовое распределение (Mw/Mn) от 1,0 до 4,0.
5. Сополимер по п. 1, где сополимер имеет средневесовую молекулярную массу (Mw) от 2000 до 500000.
6. Сополимер по п. 1, где сополимер имеет вязкость расплава от 0,1 до 3000 Па·с, измеренную при 38°С.
7. Сополимер по п. 1, где сополимер получают проведением анионной полимеризации в присутствии инициатора на основе органического соединения металла.
8. Способ получения сополимера по любому из пп. 1-7, включающий по меньшей мере стадию сополимеризации изопрена с фарнезеном.
9. Резиновая композиция, включающая (А) сополимер по любому из пп. 1-7; (В) каучуковый компонент и (С) технический углерод.
10. Резиновая композиция, включающая (А) сополимер по любому из пп. 1-7; (В) каучуковый компонент и (D) диоксид кремния.
11. Резиновая композиция, включающая (А) сополимер по любому
из пп. 1-7; (В) каучуковый компонент; (С) технический углерод и (D) диоксид кремния.
12. Резиновая композиция по п. 9, где технический углерод (С) имеет средний размер частиц от 5 до 100 нм.
13. Резиновая композиция по п. 10, где диоксид кремния (D) имеет средний размер частиц от 0,5 до 200 нм.
14. Резиновая композиция по п. 9, где содержание сополимера (А) и технического углерода (С) в резиновой композиции составляет от 0,1 до 100 частей по массе и от 0,1 до 150 частей по массе, соответственно, на 100 частей по массе каучукового компонента (В).
15. Резиновая композиция по п. 10, где содержание сополимера (А) и диоксида кремни (D) в резиновой композиции составляет от 0,1 до 100 частей по массе и от 0,1 до 150 частей по массе, соответственно, на 100 частей по массе каучукового компонента (В).
16. Резиновая композиция по п. 11, где содержание сополимера (А), технического углерода (С) и диоксида кремни (D) в резиновой композиции составляет от 0,1 до 100 частей по массе, от 0,1 до 150 частей по массе и от 0,1 до 150 частей по массе, соответственно, на 100 частей по массе каучукового компонента (В).
17. Резиновая композиция по п. 9, где каучуковый компонент (В) представляет, по меньшей мере, один каучук, выбранный из группы, состоящей из бутадиен-стирольного каучука, натурального каучука, бутадиенового каучука и изопренового каучука.
18. Шина, в которой использована резиновая композиция по любому из пп. 9-17, по меньшей мере, как часть ее.